(57)【特許請求の範囲】
【請求項１】
一方向繊維強化材にマトリックス樹脂を含浸した、樹脂含有量１７〜２５重量％の円筒状成形物作製用一方向繊維強化プリプレグであって、
該一方向繊維強化材が炭素繊維、ボロン繊維、シリコンカーバイト繊維、ガラス繊維およびアラミド繊維よりなる群の中から選ばれたものであり、
該マトリックス樹脂が次の〔Ａ成分〕、〔Ｂ成分〕、〔Ｃ成分〕、及び〔Ｄ成分〕を含有し、
〔Ａ成分〕エポキシ樹脂；
〔Ｂ成分〕フェノキシ樹脂；
〔Ｃ成分〕カルボキシル基またはエポキシ基を含有する微粒子状架橋ゴム；
〔Ｄ成分〕硬化剤
前記〔Ａ成分〕が、多官能エポキシ樹脂と２官能エポキシ樹脂で構成され、しかも〔Ａ成分〕におけるエポキシ樹脂１００重量部中に多官能エポキシ樹脂が１〜８０重量部含まれるものであり、
前記マトリックス樹脂における〔Ｂ成分〕の配合量が〔Ａ成分〕１００重量部に対し１〜２０重量部であり、
前記マトリックス樹脂における〔Ｃ成分〕の配合量が〔Ａ成分〕１００重量部に対し１〜２５重量部であり、
該一方向繊維強化プリプレグが±４５°ローリングテストにおいて巻き端末が剥離せず、しかもこのプリプレグ硬化物のガラス転移温度（Ｔｇ）が１００℃以上であることを特徴とする円筒状成形物作製用一方向繊維強化プリプレグ。
【請求項２】
前記多官能エポキシ樹脂が、３官能エポキシ樹脂及び／又は４官能エポキシ樹脂である請求項１記載の円筒状成形物作製用一方向繊維強化プリプレグ。
【請求項３】
前記多官能エポキシ樹脂が、ノボラック型エポキシ樹脂である請求項１記載の円筒状成形物作製用一方向繊維強化プリプレグ。
【請求項４】
前記マトリックス樹脂における〔Ｂ成分〕の分子量が１０，０００〜５０，０００である請求項１記載の円筒状成形物作製用一方向繊維強化プリプレグ。
【請求項５】
前記〔Ｃ成分〕の微粒子状架橋ゴムの粒子径が１μｍ以下である請求項１記載の円筒状成形物作製用一方向繊維強化プリプレグ。
【請求項６】
前記〔Ｄ成分〕の硬化剤がジシアンジアミドであり、かつ硬化促進剤を含有する請求項１記載の円筒状成形物作製用一方向繊維強化プリプレグ。
【請求項７】
前記マトリックス樹脂中に揺変剤が含まれることを特徴とする請求項１乃至６のいずれか１項記載の円筒状成形物作製用一方向繊維強化プリプレグ。
【発明の詳細な説明】
【０００１】
【発明の属する技術分野】
本発明は、繊維強化樹脂複合材料成形用プリプレグに関するものである。更に詳しくは、釣り竿、ゴルフシャフト、スキーストックのような直径が比較的細くしかもテーパーや段差のあるＦＲＰパイプ成形に好適な、樹脂含有量の低い、繊維強化複合材料成形用プリプレグに関するものである
【０００２】
【従来の技術】
強化繊維に未硬化のマトリックス樹脂を含浸してなるプリプレグはゴルフシャフト、釣竿、テニスラケット等の成形品の中間素材としてスポーツレジャー用途に幅広く使用されるようになってきている。
【０００３】
このプリプレグは、従来樹脂含有量４０重量％前後のものが主として用いられてきたが、近年は、ゴルフシャフト、釣竿を中心に、より軽量化、高性能化を図るために樹脂含有率（以下、ＲＣと略すことがある）の低い、いわゆる低ＲＣプリプレグの開発が進められている。
【０００４】
プリプレグをゴルフシャフト、釣竿等のスポーツ用品に広く使用されている円筒形状のＦＲＰに成形する場合、プリプレグを所定の形状にカットし、場合によっては数枚積層し、芯金に重ね巻きして目的の成形品を得る。
【０００５】
ところが従来の比較的樹脂含有率の高いプリプレグに使用されているマトリックス樹脂を低ＲＣプリプレグ用とした場合、表面の絶対樹脂量が少なくなるために粘着性が低くなってしまう。
【０００６】
また、成形に際しては、予めカットされたプリプレグを芯金に巻き付ける前に繊維軸方向の異なる方向に積層し、次いで芯金に巻き付ける場合と、カットしたプリプレグを直接巻く場合とがある。
【０００７】
またカット、積層されたプリプレグ又はカットされたままのプリプレグは芯金に巻き付けるまでにしばらく放置されるケースが多く、その間に樹脂含有率が低いプリプレグでは表面の樹脂がプリプレグの離型紙側に移行し、強化繊維が浮き上がり、更に表面のタックが著しく低下する。
【０００８】
このような表面タック性の低いプリプレグを使用し、成形のために芯金に巻き付けた場合、プリプレグ相互の密着性が悪く、プリプレグ巻き端末部分が跳ね返り、次層の巻き付け工程に多大な支障をきたすことになる。
【０００９】
特に、プリプレグを芯金に巻き付ける際、芯金の軸方向に対し繊維の軸方向に角度を付けてレイアップすることが多く、この場合、その角度が±４５°の場合、プリプレグの端末より繊維軸方向にプリプレグが割れ、跳ね返り現象は最大となる。強化繊維材が、弾性の高い炭素繊維のような場合はこの傾向は顕著である。
【００１０】
また、タックが低いプリプレグを使用した場合、成形品もボイドや層間剥離といった欠陥が発生し易く、強度低下、折損などのトラブルに繋がる。タックを高める手段を採ると耐熱性が低くなる傾向がある。管状体の製造段階では、成形後表面を研磨する工程を有し、このため成形物には耐熱性が要求される。成形物の耐熱性が低いと、乾式での研磨時に研磨具表面に脱落樹脂が粘着し、目詰まりを起こし、成形物の表面荒れが生じたり、また高速研磨が困難になる等の問題がある。
【００１１】
更に、釣竿、ゴルフクラブ等のスポーツ用品にあっては、炎天下の車中に放置された場合、１００℃以上の熱暴露を受ける事があり、成形物の耐熱性を高め、成形物の変形、曲がり等の変形を防止しなければならない。耐熱性の目安として、硬化物の耐熱性は少なくとも１００℃有ることが高品位の成形材料には求められる。
【００１２】
一般に、成形物の耐熱性を高める手段として、架橋密度を高める方法があるが、このような手段によって耐熱性を高めると、成形物が脆性化し、靭性を要求される分野での用途には不向きとなる。
【００１３】
従来より、プリプレグのタックを改善するために、以下に示すような種々の方法が提案されている。
【００１４】
例えば、特開昭６０−２８４２５号公報では汎用エポキシ樹脂にアルキルフェノール樹脂を添加するプリプレグ樹脂組成物が提案されている。しかしながら、アルキルフェノール樹脂添加エポキシ樹脂組成物を含浸したプリプレグは、樹脂含有率が３０％前後までは、接着性が良好であるが、２５％以下の低樹脂含有率領域では接着性が不足し、しかもタックの経時変化も抑えられない。
【００１５】
また、特開平９−３１５８号公報では低粘度樹脂にビニルエステル樹脂、光重合開始剤を加え、特定波長の光を当てることによってタックを改良する方法が提示されている。しかしながら、光照射によるプリプレグのタック性を改良する方法においては反応の制御が困難であり、一定品質のタック性を持ったプリプレグを得ることは困難であり、工業生産には適していない。
【００１６】
更に、特開昭５９−１４６８３６号公報ではプリプレグの表面樹脂保持性を改善するため表面にポリエチレンシートを貼り付ける方法が提案されている。しかしながら、該プリプレグにおいてポリエチレンシートを剥がしてプリプレグが放置される場合は、プリプレグの表面樹脂保持性の効果はない。
【００１７】
【発明が解決しようとする課題】
本発明の目的は、プリプレグ、特に低樹脂含有率のプリプレグの場合でも、良好なタック及びプリプレグ相互の密着性を有し、しかもＦＲＰとしたときの耐熱性、物性を損なうことのないプリプレグを提供することにある。
【００１８】
【課題を解決するための手段】
前記した目的を達成するために、本発明の円筒状成形物作製用一方向繊維強化プリプレグは、一方向配向繊維強化材にマトリックス樹脂を含浸した、樹脂含有量１７〜２５重量％の円筒状成形物作製用一方向繊維強化プリプレグであって、該一方向繊維強化材が炭素繊維、ボロン繊維、シリコンカーバイト繊維、ガラス繊維およびアラミド繊維よりなる群の中から選ばれたものであり、該マトリックス樹脂が次の〔Ａ成分〕、〔Ｂ成分〕、〔Ｃ成分〕、及び〔Ｄ成分〕を含有し、
〔Ａ成分〕エポキシ樹脂；
〔Ｂ成分〕フェノキシ樹脂；
〔Ｃ成分〕カルボキシル基またはエポキシ基を含有する微粒子状架橋ゴム；
〔Ｄ成分〕硬化剤
前記〔Ａ成分〕が、多官能エポキシ樹脂と２官能エポキシ樹脂で構成され、しかも〔Ａ成分〕におけるエポキシ樹脂１００重量部中に多官能エポキシ樹脂が１〜８０重量部含まれるものであり、前記マトリックス樹脂における〔Ｂ成分〕の配合量が〔Ａ成分〕１００重量部に対し１〜２０重量部であり、前記マトリックス樹脂における〔Ｃ成分〕の配合量が〔Ａ成分〕１００重量部に対し１〜２５重量部であり、該一方向繊維強化プリプレグが±４５°ローリングテストにおいて巻き端末が剥離せず、しかもこのプリプレグ硬化物のガラス転移温度（Ｔｇ）が１００℃以上であることを特徴とする円筒状成形物作製用一方向繊維強化プリプレグである。
【００１９】
本発明の一方向繊維強化プリプレグは、相互の密着性が良好であり、特に、±４５°に貼り合わせたプリプレグ相互を細い芯金に巻き付けても良好な密着性を有すると共に、貼り合わせ部の経時変化による剥がれが抑制され、良好な作業性を与える。
【００２０】
しかも、本発明の一方向繊維強化プリプレグは使用するマトリックス樹脂の耐熱性が十分なものであり、このためＦＲＰ成形後に加工、例えば、研磨した場合、研磨具面に脱落樹脂が粘着することを防げ、目詰まり等の不具合もなく、加工性に優れる。また、耐熱変形性にも優れた成形物となる。
【００２１】
従って、特にゴルフシャフト等を始めとする円筒形状のＦＲＰ成形物を作製するのに有用である。即ち、通常、パイプの成形は、目標とする物性、形状を得るために種々の配向にプリプレグをカットし、マンドレルに巻き付ける。この際、マンドレルに接触する最内層部には所定の捩り強度を付与し、かつ成形後の脱芯作業が容易に行えるよう±４５゜に貼り合わせたプリプレグを巻き付ける。次いで、この上に０゜層を巻き重ねしていくが、本発明の一方向繊維強化プリプレグを用いると、この際、内層の巻き端末部の経時変化による剥れを抑え、その後の０゜層巻き付けを容易にする良好な作業性を有する。
本発明を更に詳細に説明する。
【００２２】
【発明の実施の形態】
繊維強化材：
本発明の一方向繊維強化プリプレグにおいて、繊維強化材には炭素繊維、ボロン繊維、シリコンカーバイト繊維、ガラス繊維及びアラミド繊維等を使用することができ、その中でも、炭素繊維、ガラス繊維、アラミド繊維が用いられる。
【００２３】
特に好ましくは、引張り強度３０００ＭＰａ以上、弾性率２００ＰＧａ以上の炭素繊維がよい。
【００２４】
マトリックス樹脂成分：
本発明の一方向繊維強化プリプレグにおいて、マトリックス樹脂は、次の〔Ａ成分〕、〔Ｂ成分〕、〔Ｃ成分〕、及び〔Ｄ成分〕を必須成分として含む。
【００２５】
〔Ａ成分〕エポキシ樹脂；
〔Ｂ成分〕フェノキシ樹脂；
〔Ｃ成分〕官能基を含有する微粒子状架橋ゴム；
〔Ｄ成分〕硬化剤。
【００２６】
〔Ａ成分〕、〔Ｂ成分〕及び〔Ｃ成分〕の配合により、本発明の一方向繊維強化プリプレグは、成形品とした場合には耐熱性が高く、また、マトリックス樹脂が高粘度化し、凝集力が増強されて、プリプレグに強い粘着力（タック）が付与される。
【００２７】
〔Ａ成分〕、〔Ｂ成分〕及び〔Ｃ成分〕の配合により、本発明の一方向繊維強化プリプレグは、樹脂含有量１７〜２５重量％の低樹脂含有量の一方向繊維強化プリプレグであるにもかかわらず、エポキシ樹脂の沈み込みを抑制することができ、良好な表面樹脂保持特性を有する。
【００２８】
特に、フェノキシ樹脂成分〔Ｂ成分〕をマトリックス樹脂に配合した場合には、樹脂粘度の温度依存性が鈍くなり温度（特に室温近傍）による粘着力の変化も抑えることができるという副次的効果がある。
【００２９】
本発明の一方向繊維強化プリプレグに含まれるマトリックス樹脂における、〔Ａ成分〕、〔Ｂ成分〕及び〔Ｃ成分〕の各配合比は、〔Ａ成分〕１００重量部に対して、〔Ｂ成分〕が１〜２０重量部、及び〔Ｃ成分〕が１〜２５重量部であることが好ましい。
【００３０】
〔Ａ成分〕エポキシ樹脂
本発明の一方向繊維強化プリプレグのマトリックス樹脂の〔Ａ成分〕として用いられるエポキシ樹脂は、多官能エポキシ樹脂と２官能エポキシ樹脂で構成されることが望ましい。
【００３１】
〔Ａ成分〕中における多官能エポキシ樹脂の割合は、全体のエポキシ樹脂１００重量部中に多官能エポキシ樹脂が１〜８０重量部含まれることが望ましく、さらに望ましくは、５〜８０重量部、最も望ましくは１０〜７０重量部である。多官能エポキシ成分が１重量部より少ないと十分な耐熱性が得られず、また８０重量部より多いと硬化物の伸度が低下して脆性化傾向が強くなる。
【００３２】
一方、２官能エポキシ樹脂は、比較的伸度が高く、衝撃特性にも優れているが耐熱性がやや低い。該２官能エポキシ樹脂には、ビスフェノールＡ型エポキシ樹脂、ビスフェノールＦ型エポキシ樹脂、ビスフェノールＡＤ型エポキシ樹脂、ビスフェノールＳ型エポキシ樹脂などが好ましく使用される。ビスフェノール型に代表される２官能エポキシ樹脂は分子量の違いにより液状から固形まで種々のグレードがあり、プリプレグ用マトリックス樹脂に配合する場合、適宜これらを混合して粘度調整を行うことが可能である。
【００３３】
多官能エポキシ樹脂は、プリプレグに耐熱性を付与するのに好ましいエポキシ樹脂である。該多官能エポキシ樹脂としては、トリグリシジルパラアミノフェニル樹脂、テトラグリシジルジアミノジフェニルメタン等及びフェノールノボラック型エポキシ樹脂、クレゾールノボラック型エポキシ樹脂又はこれらの２種以上の混合物が好ましく使用される。
【００３４】
本発明の一方向繊維強化プリプレグにおいては、要求される耐熱性に応じてエポキシ樹脂中にノボラック型、３官能、４官能といった多官能エポキシ樹脂を選択し配合する。
【００３５】
〔Ｂ成分〕フェノキシ樹脂
本発明の一方向繊維強化プリプレグのマトリックス樹脂の〔Ｂ成分〕として用いられるフェノキシ樹脂は、線状高分子でありエポキシ樹脂との相溶性にも優れている。本発明に好ましく使用できるフェノキシ樹脂の分子量は１０，０００〜５０，０００である。フェノキシ樹脂の形状としては固形のペレット状、粉体等様々あるが、エポキシ樹脂への溶解性を考慮すると粉体がより好ましい。
【００３６】
〔Ｂ成分〕の配合量は、〔Ａ成分〕１００重量部に対して１〜２０重量部が望ましく、さらに望ましくは５〜１５重量部が適切である。〔Ｂ成分〕の配合量が１重量部以下の場合、良好な粘着性が得られず、また２０重量部を超えるとマトリックス樹脂全体の粘度が上がりすぎて使用不可能になってしまう。
【００３７】
〔Ｃ成分〕官能基を含有する微粒子状架橋ゴム
本発明の一方向繊維強化プリプレグのマトリックス樹脂の〔Ｃ成分〕として用いられる官能基を含有する微粒子状架橋ゴムは、表面に官能基を有したままの架橋済ゴムの微粒子である。該〔Ｃ成分〕は、通常エポキシ樹脂に均一分散もしくは部分的にエポキシ樹脂と架橋した状態で用いられる。
【００３８】
微粒子状ゴムの官能基は種々の構造のものがあるが、エポキシ樹脂との相性、反応の容易さ、安定性等の面からカルボキシル基またはエポキシ基が好ましい。また、微粒子状ゴムの粒子径は小さいほど好ましく、補強繊維内への含浸性から直径１μｍ以下のものが特に望ましい。
【００３９】
〔Ｃ成分〕の配合量は〔Ａ成分〕１００重量部に対して１〜２５重量部が望ましく、さらに望ましくは２〜１５重量部である。〔Ｃ成分〕の配合量が１重量部より少ない場合、良好な表面樹脂保持性並びに粘着性が得られず、逆に配合量が２５重量部を超えると樹脂粘度が上昇しプリプレグ化が困難となるばかりか、耐熱性や物性( 層間強度、曲げ強度等) の大幅な低下に繋がる。
【００４０】
〔Ｄ成分〕硬化剤
本発明の一方向繊維強化プリプレグのマトリックス樹脂の〔Ｄ成分〕として用いられる硬化剤としては、エポキシ樹脂と反応し得る活性基を有する化合物であればこれを用いることができる。特に、アミノ基、酸無水物基、アジド基を有する化合物が適している。
【００４１】
好適な硬化剤成分の例としては、ジシアンジアミド（略語：ＤＩＣＹ）、ジアミノジフェニルスルホン（略語：ＤＤＳ）、ジアミノジメチルメタン（略語：ＤＤＭ）及びそれらの各種異性体、アミノ安息香酸エステル類、各種酸無水物、フェノールノボラック樹脂、クレゾールノボラック樹脂等が挙げられる。
【００４２】
この中で、特に貯蔵安定性、物性面からジシアンジアミドが好ましく用いられる。
【００４３】
また硬化促進剤として、例えば、3 −（3 ，4 ジクロロフェニル）−１，１−ジメチルウレア（略語：ＤＣＭＵ）などの尿素誘導体やイミダゾール化合物、3 級アミン化合物などを使用することができる。特に硬化促進剤としては保存安定性、硬化促進性共に優れるＤＣＭＵが好ましい。
【００４４】
〔Ｄ成分〕の配合量は〔Ａ〕成分１００重量部に対して０．５〜１０重量部が適している。
【００４５】
本発明の一方向繊維強化プリプレグに使用される樹脂組成物は、上述した〔Ａ成分〕、〔Ｂ成分〕、〔Ｃ成分〕及び〔Ｄ成分〕を必須とするが、本発明においては必要により、シリカ等の無機充填剤、揺変剤、及び顔料等を添加することができる。
【００４６】
プリプレグの製造
本発明の一方向繊維強化プリプレグは、よく知られた溶剤法又はホットメルト法によって一方向繊維強化プリプレグの製造法に準じて製造することが出来る。特にホットメルト法が溶剤を含まないので好ましい。
【００４７】
プリプレグの樹脂含有量
従来一般的な繊維複合材料の繊維含有率は５５〜６５（体積）％であり、このような成形物を得るためのプリプレグの樹脂含有率（ＲＣ）は３０〜４０（重量）％のものが一般的である。
【００４８】
近時の傾向は、より高性能の複合材料を得るために、繊維含有率を６５〜７５（体積）％にまで高める方向で検討がなされ、このような高繊維含有率の複合材料を得る際に、従来一般的に使用されてきた樹脂含有率（ＲＣ）３０〜４０（重量）％のプリプレグを使用すると、タックが強く、またボイドの少ない成形物が得られる反面、成形時に樹脂流れ量が多くなり、その結果、繊維の配向の乱れや成形後の研磨・仕上げに時間がかかり、成形物の繊維含有率を高めることも困難となる。
このために、プリプレグの樹脂含有率としては、１０〜３０（重量）％、特に１７〜２５（重量）％程度で使用するのはよい。
【００４９】
【実施例】
以下、実施例により本発明を詳細に説明する。
本実施例に於ける各種試験方法は下記による。
【００５０】
（１）プリプレグ密着性試験法（±４５゜巻き付けテスト)
繊維方向が＋４５゜、−４５゜になるようにプリプレグをカットし、そのプリプレグ相互を貼り合わせる。次に、長さ１０００ｍｍ、巾はφ６．４ｍｍに対して３周分になる寸法にカットする。このプリプレグを６．４ｍｍφ×１２００長さのマンドレルにテーブル温度３５℃で巻き付けて、プリプレグ相互の貼り合わせ面の剥がれる距離を時間の経過と共に測定する。
【００５１】
密着性の判定は、巻き付けて３０分経過時点で評価する。
剥がれなし：  ◎（本発明の範囲内）、
2 ｍｍ以内：  ○（本発明の範囲内）、
5 ｍｍ以内：  △（本発明の範囲外）、
5 ｍｍ以上：  ×（本発明の範囲外）。
【００５２】
本明細書において、「巻き端末が剥離せず」とは、貼り合わせ面の剥がれる距離が２ｍｍ以下を云う。
【００５３】
このテストは、プリプレグ相互の９０゜積層面の接着性と、マンドレル軸に対し繊維軸が４５゜巻き付けの際の端部跳ね返り状態を評価することができる。
【００５４】
（２）平板曲げ物性
長さ１００ｍｍ、幅１２．７ｍｍ、厚み２ｍｍのプリプレグを硬化させてＦＲＰ試験片とする。該試験片の平板の曲げ強度、弾性率の測定は、島津オートグラフＡＧ−１０ＴＤ（島津製作所製）を用いて、試験速度５ｍｍ／ｍｉｎ、圧子先端半径３．２ｍｍＬ／Ｄ( 支点間距離／厚み) ３２の条件で測定する。
【００５５】
（３）耐熱試験測定法〔Ｔｇ測定〕
長さ５０ｍｍ、幅１２．７ｍｍ、厚み２ｍｍのプリプレグを硬化させてＦＲＰ試験片とする。該試験片の成形板について、レオロジー社製ＭＲ−５００を用いてＤＭＡ法により、周波数１Ｈｚ、捩り角度０．１°の条件でＧ”を測定し、このピーク値をＴｇとした。
【００５６】
本実施例で使用する化合物名と略号或いは商品名と製造会社名との関係は以下に示す通りである。
【００５７】
〔Ａ成分〕
ビスフェノールＡ型エポキシ樹脂(2官能) …Ｅｐ．８２８：商品名，油化シェルエポキシ（株) 製
グルシジルアミン型エポキシ樹脂(3官能) …ＥＬＭ１００：商品名，住友化学工業（株) 製
グルシジルアミン型エポキシ樹脂(4官能) …Ｅｐ．６０４：商品名，油化シェルエポキシ（株) 製
フェノールノボラック型エポキシ樹脂（多官能）…Ｅｐ．１５４：商品名，油化シェルエポキシ（株) 製
【００５８】
〔Ｂ成分〕
フェノキシ樹脂…ＰＫＨＰ−２００：商品名，フェノキシスペシャルティーズ（株) 製
【００５９】
〔Ｃ成分〕
カルボキシル基含有ブタジエンアクリロニトリル共重合体架橋物…ＸＥＲ−９１：商品名、ＪＳＲ（株）製
エポキシ基含有ブタジエンアクリロニトリル共重合体架橋物…ＸＥＲ−７１：商品名、ＪＳＲ（株）製
【００６０】
〔Ｄ成分〕
ジシアンジアミド（略語：ＤＩＣＹ）
３−（３，４−ジクロロフェニル) −１，１−ジメチルウレア（略語：ＤＣＭＵ）
【００６１】
〔実施例１〕
Ａ成分としてＥｐ８２８（商品名、油化シェルエポキシ（株) 製）７０重量部、Ｅｐ１５４（商品名，油化シェルエポキシ（株) 製）３０重量部、Ｂ成分としてＰＫＨＰ−２００（商品名，フェノキシスペシャルティーズ（株) 製）１０重量部、及びＣ成分としてＸＥＲ−９１（商品名、ＪＳＲ（株）製）１０重量部をニーダーで１２０℃×１時間混合し、Ｃ成分中のカルボキシル基をエポキシ樹脂に部分架橋させた。これに硬化剤としてＤＩＣＹ５重量部及びＤＣＭＵ５重量部を加え、３本ロールミルにて混練し樹脂ブロックを作製した。この樹脂ブロックをフィルムコーターにて樹脂フィルムとし、引張強度４００ＭＰａ、引張弾性率２３０ＧＰａの一方向に配列させた炭素繊維 (ＨＴＡ−１２Ｋ：商品名、東邦レーヨン（株) 製) の両面から貼り合わせ、加熱加圧により樹脂を含浸させて炭素繊維目付が１５０ｇ／ｍ2 、樹脂含有率が２５重量％の一方向プリプレグを作製した。この得られたプリプレグについて±４５°巻き付けテストにて密着性の評価を実施した。その結果を下記の表１に示す。
【００６２】
次にこのプリプレグを１６ｐｌｙ積層し、オートクレーブ中にて１３０℃×２時間で硬化させＣＦＲＰ板を作製し、所定の試験片寸法に切り出した後、Ｔｇ及び曲げ特性の評価を各々実施した。その結果を下記の表１に示す。
【００６３】
〔実施例２〕
Ａ成分としてＥｐ８２８（商品名、油化シェルエポキシ（株) 製）７０重量部、ＥＬＭ１００（商品名，住友化学工業（株) 製）３０重量部とした以外は前記実施例１と同様にプリプレグを作製して評価を行った。その結果を下記の表１に示す。
【００６４】
〔実施例３〕
Ａ成分としてＥｐ８２８（商品名、油化シェルエポキシ（株) 製）７０重量部、Ｅｐ６０４（商品名，油化シェルエポキシ（株) 製）３０重量部とした以外は前記実施例１と同じようにプリプレグを作製して評価を行った。その結果を下記の表１に示す。
【００６５】
〔実施例４〕
Ａ成分としてＥｐ８２８（商品名、油化シェルエポキシ（株) 製）１００重量部とした以外は前記実施例１と同様にプリプレグを作製し、評価を実施した。その結果を下記の表１に示す。
【００６６】
〔実施例５〕
Ｃ成分としてＸＥＲ−７１（商品名、ＪＳＲ（株）製）１０重量部配合した以外は前記実施例１と同様にプリプレグを作製し評価を行った。その結果を下記の表１に示す。
【００６７】
〔実施例６〕
Ｂ成分のＰＫＨＰ−２００（商品名，フェノキシスペシャルティーズ（株) 製）、Ｃ成分のＸＥＲ−９１（商品名、ＪＳＲ（株）製）の配合量を各々１重量部とした以外は前記実施例１と同様にプリプレグを作製し評価を行った。その結果を下記の表１に示す。
【００６８】
〔実施例７〕
Ｂ成分のＰＫＨＰ−２００（商品名，フェノキシスペシャルティーズ（株) 製）、Ｃ成分のＸＥＲ−９１（商品名、ＪＳＲ（株）製）の配合量を各々５重量部とした以外は前記実施例１と同様にプリプレグを作製し評価を行った。その結果を下記の表１に示す。
【００６９】
〔実施例８〕
Ｂ成分のＰＫＨＰ−２００（商品名，フェノキシスペシャルティーズ（株) 製）の配合量を２０重量部とした以外は前記実施例１と同様にプリプレグを作製し評価を実施した。その結果を下記の表１に示す。
【００７０】
〔実施例９〕
Ｃ成分のＸＥＲ−９１（商品名、ＪＳＲ（株）製）の配合量を２５重量部とした以外は前記実施例１と同様にプリプレグを作製し評価を行った。その結果を下記の表１に示す。
【００７１】
〔実施例１０〕
Ｂ成分のＰＫＨＰ−２００（商品名，フェノキシスペシャルティーズ（株) 製）の配合量を２０重量部、Ｃ成分のＸＥＲ−９１（商品名、ＪＳＲ（株）製）の配合量を２５重量部とした以外は前記実施例１と同様にプリプレグを作製し評価を行った。その結果を下記の表１に示す。
【００７２】
〔比較例１〕
Ｂ成分のＰＫＨＰ−２００（商品名，フェノキシスペシャルティーズ（株) 製）を除いた以外は前記実施例１と同様にプリプレグを作製し評価を実施した。その結果を下記の表１に示す。
【００７３】
〔比較例２〕
Ｃ成分のＸＥＲ−９１（商品名、ＪＳＲ（株）製）を除いた以外は前記実施例１と同様にプリプレグを作製し、評価を行った。その結果を下記の表１に示す。
〔比較例３〕
Ｂ成分としてＰＫＨＰ−２００（商品名，フェノキシスペシャルティーズ（株) 製）の配合量を２５重量部に増やした以外は前記実施例１と同様にプリプレグを作製しようとしたが、樹脂粘度が上昇し過ぎて製造不可であった。その結果を下記の表１に示す。
【００７４】
〔比較例４〕
Ｃ成分であるＸＥＲ−９１（商品名、ＪＳＲ（株）製）の配合量を３０重量部に増やして、前記実施例１と同様にプリプレグを製造したところ、樹脂の粘度がかなり高くなったがかろうじてプリプレグの製造は可能であった。このプリプレグの評価を前記実施例１と同様に実施した。その結果を下記の表１に示す。
【００７５】
【表１】
0003986663.tif 000002
【００７６】
【発明の効果】
本発明によれば、一方向繊維強化プリプレグにおいて樹脂含有率が低い、所謂低ＲＣプリプレグであっても、良好なタック及び密着性を有した、非常に取扱い性に優れたプリプレグである。
【００７７】
本発明により得られたプリプレグは、特にゴルフシャフト等に代表される円筒状成形物を作製するのに適しており、生産性の向上に繋がるばかりか、急テーパー、複雑形状といった成形品の作製も可能となる。
【００７８】
本発明の一方向繊維強化プリプレグより作製されるＦＲＰ成形物は低樹脂含有率にも係わらず、内部欠陥（ボイド、デラミネーション）がなく、耐熱性、機械特性に優れており、ＦＲＰの軽量化が達成される。